FR 2174694 A1 19731019 FR 7207895 A 19720307 L'invention os concerne les peintures multi-couches, qu'il est usuel d'appliquer sur des surfaces métalliques, en vue de lutter contre a corrosion. n sait ue de te les reintures eomtrennent généralement au moins une couche de base, appliquée directement sur la surface méta'lique, et une ou plusieurs couches de finition, d'une composés tion différente de la couche de base, d=rosées sur celle-ci. Il est naturellement ncessaire que le temps de séchage de chaque couche soit aussi faible que possible, afin de limiter le temps d'immobilisation des articles à peindre, de ne pas ralentir la cadence de fabrication de ces articles et de réduire par conséquent leur prix de revient. I1 est fréquent, par exemple, que les cahiers des charges de certaines entreprises, par exemple dans l'industrie des wagons de chemin de fer, imposent des règles extrêmement strictes quant au temps de séchage des couches, à leur nombre et à leur épaisseur totale. La présente invention vise à proposer une composition de peinture utilisable comme base d'accrochage pour des couches de finition d'une peinture anti-corrosive pour surface métallique, qui permette d'abaisser le temps de séchage entre couches, de diminuer le nombre de couches déposées et, par conséquent, d'augmenter l'épaisseur de chaque couche en améliorant l'adhérence sur le subjectile, sans pour autant utiliser de nouveaux types de siccatifs ou der4roxydes. Cette composition de peinture comprend, de façon connue en soi, des liants, des solvants aliphatiques, des pigments, des agents siccatifs et/ou durcissants, et est essentiellement caractérisée en ce qu'elle continent comme catalyseur de séchage rapide, dans une atmosphère ambiante ayant un taux normal d'humidité. un halogénure complexe tel qu'un cIlorostannate ou un chloroplatinate d'un ou de plusieurs métaux multivalents. bes essais effectués par la Demanderesse ont prouvé que les catalyseurs préfères sont constitués par les chlorostannates de fer, de zinc, d'étain ou d'antimoine. La teneur en catalyseur de la composition de peinture conforme à l'invention dépend de l'insaturation du liant qu'elle contient et lui est sensiblement proportionneile. Afin de protéger la composition de peinture, pendant son stockai, i'une destruction du catalyseur due à la presence des solvants aliphatiques, il est nécessaire d'incorporer dans ladite composition un ou plusieurs solvants oxygénés tels que des esters, des alcools, des contes, des acétates ou des nitroparaffines, sans coupage d'hydrocarbures aromatiques ou de solvants chlorés. En outre, dans le meme but, les hydrocarbures aliphatiques doivent avoir une faible teneur en composés aromatiques, de préférence inférieure à 5 en poids. Les solvants oxygénés peuvent représenter 20 à 45 ,io en poids de l'ensemble des solvants de la composition. Celle-ci peut avoir un extrait sec compris entre 69,5 et 72 0 en poids et une teneur en pigments de l'ordre de 49,5 à 52,5 % en poids. Les pigments seront constitués par exemple de jaune ferrifère à au moins 83 ?/o en poids de Fie203, d'oxyde de zinc à au moins 96 %0 en poids de zinc, de chromate de zinc, de talc et éventuellement de pigments plombifères. Le liant sera par exemple du type oléoglycérophtalique à teneur moyenne en huile (45 à 55 % en poids). Enfin, la composition de peinture peut contenir des siccatifs classiques, tels que des naphténates ou des linoléates, à l'exclusion des résinates, et des agents stabilisateurs tels que du stéarate d'aluminium, de la bentone ou de la lécithine de soya. Les essais d'application d'une telle peinture de base sur une surface métallique prouvent que, Dour une épaisseur seche déposée comprise entre 40 et 100 microns, le temps de séchage avant l'application de la couche de finition est de 7 à 30 minutes seulement, pour une température ambiante de 2CO et un taux d'humidité de 70 %. Il est à noter que la présence du catalyseur de séchage dans la composition conforme à l'invention n'affecte en rien la conservation de cette composition. Il est à noter également que l'adhérence de la couche de base sur le subjectile est grandement améliorée et qu'il est possible d'augmenter l'épaisseur de cette couche et de la ou des couches de finition sans qu'il soit nécessaire d'utiliser de nouveaux types de siccatifs ou des peroxydes. On peut, par exemple, n'utiliser qu'une seule couche de finition d'un type connu, par exemple une laque à base de résine glycérophtalique dont la pigmentation est assurée uniquement par du rouge ferrifère dont la teneur en Fe2C3 est au moins égale à 70 %0 en poids et dont les solvants sont exclusivement des hydrocarbures aliphatiques renfermant moins de 5 % en poids d'hydrocarbures aromatiques. REVnNDICATI0NS 1.- Une composition de peinture utilisable comme base d'accrochage d'une peinture anti-corrosive appliquée en plusieurs couches sur une surface métallique, ladite composition comprenant, de façon connue en soi, des composés usuels tels que liants, solvants aliphatiques, pigments, agents siccatifs et/ou durcissants et/ou stabilisants, cette composition étant caractérisw en ce qu'elle contient comme catalyseur de séchage rapide, dans une atmosphère ambiante ayant un taux normal d'humidité, un-halogénure complexe tel qu'un chlorostannate ou un chioroplatinate d'un ou de plusieurs métaux multivalents. 2.- Une composition selon la revendication 1, caractérisée en ce que le catalyseur est un chlorostannate de fer, de zinc, d'étain ou d'antimoine. 3.- Une composition selon l'une des revendications 1 et 2, caractérisée en ce qu'elle contient un ou plusieurs solvants oxygênés. 4.-tfrcanx01oonelon la revendication 3, caractérisée en ce que lesdits solvants oxygénés sont des esters, des alcools, des cétones, des acétates ou des nitroparaffines, non coupés par des solvants aromatiques ou chlorés. 5.- Une composition selon l'une des revendications 3 et 4, caractérisée en ce que lesdits solvants oxygénés représentent 20 à 45 % en poids de l'ensemble des solvants. 6.- Une composition selon l'une des revendications 1 à 5, caractérisée en ce que les solvants aliphatiques qu'elle contient ont une teneur en composés aromatiques inférieure à 5 % en poids. 7.- Une composition selon l'une des revendications 1 à 6, carac térisée en ce qu'elle comprend un liant du type oléoglycérophtalique.